(57)【要約】【課題】粒子径が均一なメソポーラスシリカ粒子を高濃度で効率的に製造する方法を提供する。【解決手段】メソ細孔構造を有するメソポーラスシリカ粒子の製造方法であって、水を含有する反応溶媒（Ａ）に、陽イオン界面活性剤及び非イオン界面活性剤から選ばれる１種以上の界面活性剤（ａ）とシリカ源（ｂ）とを経時的に添加して反応を行う工程を含む、メソポーラスシリカ粒子の製造方法である。【選択図】図２
2010189230.tif 000002
【特許請求の範囲】
【請求項１】
水を含有する反応溶媒（Ａ）に、陽イオン界面活性剤及び非イオン界面活性剤から選ばれる１種以上の界面活性剤（ａ）とシリカ源（ｂ）とを経時的に添加して反応を行う工程を含む、メソポーラスシリカ粒子の製造方法。
【請求項２】
添加する界面活性剤（ａ）とシリカ源（ｂ）の全量をそれぞれ１００質量部としたときに、界面活性剤（ａ）の添加を１０質量部／１分間 以下、シリカ源（ｂ）の添加を１０質量部／１分間 以下の速度で行う、請求項１に記載のメソポーラスシリカ粒子の製造方法。
【請求項３】
メソポーラスシリカ粒子の平均粒子径が０．０１〜２０μｍである、請求項１又は２に記載のメソポーラスシリカ粒子の製造方法。
【請求項４】
反応系中の界面活性剤（ａ）の濃度が０．０００１〜１モル／Ｌであり、シリカ源（ｂ）の濃度が０．０１〜２モル／Ｌである、請求項１〜３のいずれかに記載のメソポーラスシリカ粒子の製造方法。
【請求項５】
界面活性剤（ａ）が下記一般式（１）及び（２）で表される第４級アンモニウム塩である、請求項１〜４のいずれかに記載のメソポーラスシリカ粒子の製造方法。
［Ｒ1（Ｒ3）3Ｎ］＋Ｘ−             （１）
［Ｒ1Ｒ2（Ｒ3）2Ｎ］＋Ｘ−          （２）
（式中、Ｒ1及びＲ2は、それぞれ独立に炭素数４〜２２の直鎖状又は分岐状アルキル基を示し、Ｒ3は炭素数１〜３のアルキル基を示し、Ｘは１価陰イオンを示す。）
【請求項６】
シリカ源（ｂ）が、加水分解によりシラノール化合物を生成するものである、請求項１〜５のいずれかに記載のメソポーラスシリカ粒子の製造方法。
【発明の詳細な説明】
【技術分野】
【０００１】
本発明は、メソポーラスシリカ粒子の製造方法に関する。より詳しくは、粒子径が均一なメソポーラスシリカ粒子を高濃度で効率的に製造する方法に関する。
【背景技術】
【０００２】
多孔質構造をもつ物質は高い表面積を有するため、触媒担体、酵素や機能性有機化合物等の固定化担体として広く使用されている。特に、多孔質構造を形成する細孔の細孔径の分布がシャープである場合、分子篩としての作用が発現し、構造選択性を有する触媒担体としての利用や、物質分離剤、徐放性担体への応用が可能となる。かかる応用のために、均一で微細な細孔を有する多孔体が求められている。
均一で微細な細孔を有する多孔体として、メソ領域の細孔を有するメソポーラスシリカが開発され、前記用途の他に、ナノワイヤー、半導体材料、光エレクトロニクスへの応用等の分野での利用が注目されている。
【０００３】
メソ細孔を有するシリカとして、粒子形状が球状のメソポーラスシリカ粒子が知られている。例えば、特許文献１には、低濃度のシリカ原料と低濃度の界面活性剤と水とを含む溶液中で、塩基性条件下で該シリカ原料を反応させる球状多孔体の製造方法が記載されている。しかし、この方法ではシリカ源と界面活性剤（アルキルアンモニウムハライド）を一括で投入するため、高濃度での合成は困難であると予想される。
また、非特許文献１には、初めに小粒径のメソポーラスシリカ粒子を合成し、そこにシリカ源を繰り返し添加することにより、球状の多孔体を合成できると記載されている。しかし、この方法では、界面活性剤を先に添加した後、シリカ源を繰り返し添加するため、界面活性剤を追加で添加することができず、シリカ濃度が高くなると界面活性剤が不足し、メソ細孔ができないと予想される。
【先行技術文献】
【特許文献】
【０００４】
【特許文献１】特開２００２−２９７３３号公報
【非特許文献】
【０００５】
【非特許文献１】Ｋａｚｕｈｉｓａ  Ｙａｎｏ他、Ｃｈｅｍｉｓｔｒｙ  Ｌｅｔｔｅｒ、第３５巻、第１０１４頁（２００６年）
【発明の概要】
【発明が解決しようとする課題】
【０００６】
本発明は、粒子径が均一なメソポーラスシリカ粒子を高濃度で効率的に製造する方法を提供することを課題とする。
【課題を解決するための手段】
【０００７】
本発明は、水を含有する反応溶媒（Ａ）に、陽イオン界面活性剤及び非イオン界面活性剤から選ばれる１種以上の界面活性剤（ａ）とシリカ源（ｂ）とを経時的に添加して反応を行う工程を含む、メソポーラスシリカ粒子の製造方法を提供する。
【発明の効果】
【０００８】
本発明の製造方法によれば、均質なメソ細孔構造を有し、かつ粒子径が均一なメソポーラスシリカ粒子を高濃度で効率的に製造することができる。
【図面の簡単な説明】
【０００９】
【図１】実施例１で得られたメソポーラスシリカ粒子のＸＲＤ測定結果である。
【図２】実施例１で得られたメソポーラスシリカ粒子の粒子全体のＴＥＭ像である。
【発明を実施するための形態】
【００１０】
（メソポーラスシリカ粒子の製造方法）
本発明のメソポーラスシリカ粒子の製造方法は、水を含有する反応溶媒（Ａ）に、陽イオン界面活性剤及び非イオン界面活性剤から選ばれる１種以上の界面活性剤（ａ）とシリカ源（ｂ）とを経時的に添加して反応を行う工程を含むことを特徴とする。
界面活性剤（ａ）及びシリカ源（ｂ）の添加は経時的に行えばよく、その他に特に制限はない。界面活性剤（ａ）及びシリカ源（ｂ）を反応溶媒（Ａ）に対して別々に添加してもよいが、界面活性剤（ａ）及びシリカ源（ｂ）を含有する溶液（Ｂ）として添加することが簡易的に操作を行う上でより好ましい。
なお、シリカ源（ｂ）を経時的に添加する前の反応溶媒（Ａ）中の界面活性剤（ａ）の濃度は、臨界ミセル濃度以下であることが好ましい。ここで、反応溶媒（Ａ）中の界面活性剤（ａ）の濃度とは、２５℃における、反応系の溶液全体に対する界面活性剤（ａ）のモル数をいう。
【００１１】
以上のことから、本発明の製造方法は、以下の工程（I）、工程（II-1）又は（II-2）（以下、工程（II-1）及び（II-2）を総称して「工程（II）」ともいう）、及び工程（III）を含むことがより好ましい。
工程（I）：水を含有する反応溶媒（Ａ）を調製する工程。
工程（II-1）：撹拌下で、反応溶媒（Ａ）に陽イオン界面活性剤及び非イオン界面活性剤から選ばれる１種以上の界面活性剤（ａ）とシリカ源（ｂ）とを経時的に添加して反応を行い、細孔内に界面活性剤を含むメソポーラスシリカ粒子（以下、「複合シリカ粒子」ともいう）の水反応溶媒を調製する工程。
工程（II-2）：撹拌下で、陽イオン界面活性剤及び非イオン界面活性剤から選ばれる１種以上の界面活性剤（ａ）とシリカ源（ｂ）とを含有する溶液（Ｂ）を経時的に添加して反応を行い、複合シリカ粒子の水反応溶媒を調製する工程。
工程（III）：複合シリカ粒子を水反応溶媒から分離し、さらに細孔内の界面活性剤を除去する工程。
以下、各工程及びそこで用いる各成分について説明する。
【００１２】
工程（I）
工程（I）は、水を含有する反応溶媒（Ａ）を調製する工程である。
水を含有する反応溶媒（Ａ）は、大半が水であるが、界面活性剤（ａ）の一部や、水溶性の有機溶剤、たとえばメタノール、エタノール、アセトン、プロパノール、イソプロパノール等を含有することできる。また、シリカ源（ｂ）を効率的に加水分解・脱水縮合させる観点から、水酸化ナトリウム、水酸化カリウム、モノアルカノールアミン、ジエタノールアミン等を添加することにより、反応溶媒（Ａ）のｐＨを塩基性状態にしておくことが好ましい。
反応溶媒（Ａ）中で予め粒子径の小さいメソポーラスシリカ粒子を合成して分散液状態にし、工程（II）において調製する複合シリカ粒子の核として用いてもよい。
【００１３】
工程（II）
工程（II-1）は、撹拌下で、反応溶媒（Ａ）に陽イオン界面活性剤及び非イオン界面活性剤から選ばれる１種以上の界面活性剤（ａ）とシリカ源（ｂ）とを経時的に添加して反応を行い、複合シリカ粒子の水反応溶媒を調製する工程である。
工程（II-2）は、撹拌下で、陽イオン界面活性剤及び非イオン界面活性剤から選ばれる１種以上の界面活性剤（ａ）とシリカ源（ｂ）とを含有する溶液（Ｂ）を経時的に添加して反応を行い、複合シリカ粒子の水反応溶媒を調製する工程である。
工程（II）としては、操作簡便性の観点から、工程（II-2）を採用することが好ましい。
【００１４】
〔界面活性剤（ａ）〕
工程（II）で用いられる界面活性剤（ａ）としては、公知の陽イオン界面活性剤及び非イオン界面活性剤を使用することができる。中でも陽イオン界面活性剤が好ましく、下記一般式（１）及び（２）で表される第４級アンモニウム塩がより好ましい。
［Ｒ1（Ｒ3）3Ｎ］+Ｘ-             （１）
［Ｒ1Ｒ2（Ｒ3）2Ｎ］+Ｘ-          （２）
（式中、Ｒ1及びＲ2は、それぞれ独立に炭素数４〜２２の直鎖状又は分岐状アルキル基を示し、Ｒ3は炭素数１〜３のアルキル基を示し、Ｘは１価陰イオンを示す。）
前記一般式（１）及び（２）におけるＲ1及びＲ2は、炭素数４〜２２、好ましくは炭素数６〜１８、更に好ましくは炭素数８〜１６の直鎖状又は分岐状のアルキル基である。炭素数４〜２２のアルキル基としては、各種ブチル基、各種ペンチル基、各種ヘキシル基、各種ヘプチル基、各種オクチル基、各種ノニル基、各種デシル基、各種ドデシル基、各種テトラデシル基、各種ヘキサデシル基、各種オクタデシル基、各種エイコシル基等が挙げられる。またＲ3は、炭素数１〜３のアルキル基であり、好ましくはメチル基である。
一般式（１）及び（２）におけるＸは、高い結晶性のメソポーラスシリカ粒子を得るという観点から、好ましくはハロゲンイオン、水酸化物イオン、硝酸化物イオン、硫酸化物イオン等の１価陰イオンから選ばれる１種以上である。Ｘとしては、より好ましくはハロゲンイオンであり、更に好ましくは塩素イオン又は臭素イオンであり、特に好ましくは臭素イオンである。
【００１５】
一般式（１）で表されるアルキルトリメチルアンモニウム塩としては、ブチルトリメチルアンモニウムクロリド、ヘキシルトリメチルアンモニウムクロリド、オクチルトリメチルアンモニウムクロリド、デシルトリメチルアンモニウムクロリド、ドデシルトリメチルアンモニウムクロリド、テトラデシルトリメチルアンモニウムクロリド、ヘキサデシルトリメチルアンモニウムクロリド、ステアリルトリメチルアンモニウムクロリド、ブチルトリメチルアンモニウムブロミド、ヘキシルトリメチルアンモニウムブロミド、オクチルトリメチルアンモニウムブロミド、デシルトリメチルアンモニウムブロミド、ドデシルトリメチルアンモニウムブロミド、テトラデシルトリメチルアンモニウムブロミド、ヘキサデシルトリメチルアンモニウムブロミド、ステアリルトリメチルアンモニウムブロミド等が挙げられる。
一般式（２）で表されるジアルキルジメチルアンモニウム塩としては、ジブチルジメチルアンモニウムクロリド、ジヘキシルジメチルアンモニウムクロリド、ジオクチルジメチルアンモニウムクロリド、ジヘキシルジメチルアンモニウムブロミド、ジオクチルジメチルアンモニウムブロミド、ジドデシルジメチルアンモニウムブロミド、ジテトラデシルジメチルアンモニウムブロミド等が挙げられる。
これらの第４級アンモニウム塩の中では、規則的なメソ細孔を形成させる観点から、特に一般式（１）で表される第４級アンモニウム塩が好ましく、アルキルトリメチルアンモニウムブロミド又はクロリドがより好ましい。
界面活性剤（ａ）は、単独で又は２種以上を混合して用いることができる。
【００１６】
〔シリカ源（ｂ）〕
工程（II）で用いられるシリカ源（ｂ）としては、加水分解によりシラノール化合物を生成するものが好ましく、具体的には、下記一般式（３）〜（７）で示される化合物を挙げることができる。
ＳｉＹ4      （３）
Ｒ4ＳｉＹ3   （４）
Ｒ42ＳｉＹ2  （５）
Ｒ43ＳｉＹ   （６）
Ｙ3Ｓｉ−Ｒ5−ＳｉＹ3  （７）
（式中、Ｒ4はそれぞれ独立して、ケイ素原子に直接炭素原子が結合している有機基を示し、Ｒ5は炭素原子を１〜４個有する炭化水素基又はフェニレン基を示し、Ｙは加水分解によりヒドロキシ基になる１価の加水分解性基を示す。）
より好ましくは、一般式（３）〜（７）において、Ｒ4がそれぞれ独立して、水素原子の一部がフッ素原子に置換していてもよい炭素数１〜２２の炭化水素基であり、具体的には炭素数１〜２２、好ましくは炭素数４〜１８、より好ましくは炭素数６〜１８、特に好ましくは炭素数８〜１６のアルキル基、フェニル基、又はベンジル基であり、Ｒ5が炭素数１〜４のアルカンジイル基（メチレン基、エチレン基、トリメチレン基、プロパン−１，２−ジイル基、テトラメチレン基等）又はフェニレン基であり、Ｙが炭素数１〜２２、より好ましくは炭素数１〜８、特に好ましくは炭素数１〜４のアルコキシ基、又はフッ素を除くハロゲン基である。
【００１７】
シリカ源（ｂ）の好適例としては、次の化合物が挙げられる。
・一般式（３）において、Ｙが炭素数１〜３のアルコキシ基であるか、又はフッ素を除くハロゲン基であるシラン化合物。
・一般式（４）又は（５）において、Ｒ4がフェニル基、ベンジル基、又は水素原子の一部がフッ素原子に置換されている炭素数１〜２０、好ましくは炭素数１〜１０、より好ましくは炭素数１〜５の炭化水素基であるトリアルコキシシラン又はジアルコキシシラン。
・一般式（７）において、Ｙがメトキシ基であって、Ｒ5がメチレン基、エチレン基又はフェニレン基である化合物。
これらの中では、テトラメトキシシラン、テトラエトキシシラン、フェニルトリエトキシシラン、１，１，１−トリフルオロプロピルトリエトキシシランが特に好ましい。
シリカ源（ｂ）は、単独で又は２種以上を混合して用いることができる。
【００１８】
〔溶液（Ｂ）〕
溶液（Ｂ）は、界面活性剤（ａ）とシリカ源（ｂ）を含有するが、更にメタノール、エタノール、アセトン、プロパノール、イソプロパノールから選ばれる１種以上の水溶性有機溶剤を含有することが好ましく、メタノールを含有することがより好ましい。これらの水溶性有機溶剤は脱水処理しておくことが好ましい。
溶液（Ｂ）は、水を実質的に含有しないことが好ましい。溶液（Ｂ）中に水が存在すると、特にシリカ源（ｂ）としてシラン化合物を用いる場合は、加水分解により生じるシラノールが、溶液（Ｂ）中で反応して、この段階でメソポーラスシリカないしシリカの固体を形成するおそれがある。
溶液（Ｂ）中の各成分濃度は、反応系の容量等により異なるが、例えば、界面活性剤（ａ）は好ましくは１〜５０質量％、より好ましくは５〜２０質量％であり、シリカ源（ｂ）は好ましくは１〜５０質量％、より好ましくは５〜２０質量％であり、水溶性有機溶剤は好ましくは０〜９０質量％、より好ましくは１０〜８０質量％である。また界面活性剤（ａ）のモル数に対するシリカ源（ｂ）のモル数の割合、すなわち「シリカ源（ｂ）のモル数／界面活性剤（ａ）のモル数」が好ましくは０．１〜５０、より好ましくは０．２〜２０、更に好ましくは０．３〜１０の範囲である。この比率は、（ａ）成分と（ｂ）成分を別々に添加する場合の１分間あたりの添加の条件でもある。
溶液（Ｂ）の調製順序は、特に限定されない。
【００１９】
〔工程（II）の反応条件〕
工程（II）において、「経時的に添加」とは、陽イオン界面活性剤及び非イオン界面活性剤から選ばれる１種以上の界面活性剤（ａ）とシリカ源（ｂ）を反応溶媒（Ａ）に同時に又は別々に、連続的又は断続的に添加すること、又は溶液（Ｂ）を反応溶媒（Ａ）に連続的又は断続的に添加することを意味し、代表的には、経時的に滴下することを意味する。
界面活性剤（ａ）及びシリカ源（ｂ）を反応溶媒（Ａ）に同時に又は別々に添加する場合、界面活性剤（ａ）及びシリカ源（ｂ）を一度に多量に入れ過ぎたり、添加速度を速め過ぎたりすると、反応溶媒（Ａ）中でのシリカの濃度が上昇し、粒子径が均一なメソポーラスシリカ粒子が得られなくなるおそれがある。これは、溶液（Ｂ）を予め調製して添加する場合も同様である。
なお、界面活性剤（ａ）の種類を、界面活性剤（ａ）及びシリカ源（ｂ）の添加の途中で変えることもできる。
【００２０】
界面活性剤（ａ）及びシリカ源（ｂ）を別々に連続的又は断続的に添加する場合における、界面活性剤（ａ）及びシリカ源（ｂ）の添加速度や、溶液（Ｂ）を反応溶媒（Ａ）に連続的又は断続的に添加する場合における、溶液（Ｂ）の添加速度は、反応系の容量や、反応溶媒（Ａ）中に添加される界面活性剤（ａ）及びシリカ源（ｂ）の濃度上昇速度等を考慮して適宜調整することができる。
反応は、シリカ源（ｂ）が反応溶媒（Ａ）中で加水分解されることによって進むことから界面活性剤（ａ）及びシリカ源（ｂ）の反応溶媒（Ａ）中への添加速度はある範囲で制限される。また、用いるシリカ源（ｂ）の種類によって加水分解速度が異なるため、シリカ源（ｂ）によって許容できる添加速度が変わってくる。例えば、テトラエトキシシランは、テトラメトキシシランよりも加水分解速度が遅いため、ドデシルトリメチルアンモニウムブロミドを界面活性剤（ａ）として用いた場合、界面活性剤（ａ）及びシリカ源（ｂ）の反応溶媒（Ａ）中の添加速度は、テトラエトキシシランを使用する場合の方を遅くすることが好ましい。
【００２１】
本発明においては、用いるシリカ源（ｂ）の種類から、界面活性剤（ａ）及びシリカ源（ｂ）の添加速度の上限値を設定することが好ましい。
すなわち、なるべく不定形のメソポーラスシリカを作ることなく、効率的に複合シリカ粒子を得るためには、添加する界面活性剤（ａ）の全量を１００質量部としたときに、界面活性剤（ａ）の添加速度が、好ましくは１０質量部／１分間以下、より好ましくは５質量部／１分間以下、更に好ましくは３質量部／１分間以下となるように添加することが好ましい。また、添加するシリカ源（ｂ）の全量を１００質量部としたときに、シリカ源（ｂ）の添加速度が、好ましくは１０質量部／１分間以下、より好ましくは５質量部／１分間以下、更に好ましくは３質量部／１分間以下となるように添加することが好ましい。
【００２２】
また、その下限値は、シリカ源の加水分解が十分に行われる速度であればよく、例えば、先の添加の後、十分に反応を終了させてから、次の添加を行っても本発明の粒子を得ることができる。しかしながら、反応を短時間に終結させて製造効率を上げる観点から、添加する界面活性剤（ａ）及びシリカ源（ｂ）の添加速度の下限値を、それぞれの全量を１００質量部としたときに、次のように設定することが好ましい。
すなわち、界面活性剤（ａ）の添加速度が、好ましくは０．００１質量部／１分間以上、より好ましくは０．０１質量部／１分間以上、更に好ましくは０．１質量部／１分間以上であり、シリカ源（ｂ）の添加速度が、好ましくは０．００１質量部／１分間以上、より好ましくは０．０１質量部／１分間以上、更に好ましくは０．１質量部／１分間以上となるように添加することが好ましい。これらの添加速度は、溶液（Ｂ）を予め調製して添加する場合も、同様である。
【００２３】
また、界面活性剤（ａ）及びシリカ源（ｂ）を連続的又は断続的に添加する場合、反応溶媒（Ａ）１００質量部に対して、界面活性剤（ａ）及びシリカ源（ｂ）の投入開始から次の投入開始までの０．０１〜１２０分の間における、界面活性剤（ａ）及びシリカ源（ｂ）の最大添加量は、それぞれ好ましくは４０質量部以下、より好ましくは０．０１〜１０質量部である。
界面活性剤（ａ）及びシリカ源（ｂ）を反応溶媒（Ａ）に添加する際には、反応溶媒（Ａ）の温度を、予め好ましくは１０〜１００℃、より好ましくは１０〜８０℃に調整し、溶液（Ｂ）を調整して添加する場合には、溶液（Ｂ）の温度を、好ましくは１０〜１００℃、より好ましくは１０〜８０℃に調整しておくことが望ましい。
【００２４】
また、「添加して反応を行う」とは、反応溶媒（Ａ）に界面活性剤（ａ）及びシリカ源（ｂ）を添加しながら連続的に反応させてもよく、一度添加した反応が終了してから次の添加を行って断続的に反応させてもよいことを意味する。界面活性剤（ａ）及びシリカ源（ｂ）の添加時には、生成する各粒子の凝集を防ぐために、反応終了まで撹拌を続けることが好ましく、添加終了後から好ましくは０．０１〜２４時間、より好ましくは０．１〜１０時間撹拌することが好ましい。
【００２５】
工程（II）における反応溶媒中の界面活性剤（ａ）、特に陽イオン界面活性剤、中でも前記一般式（１）及び（２）で表される第４級アンモニウム塩、及びシリカ源（ｂ）の含有量は次のとおりである。
反応溶媒（Ａ）に界面活性剤（ａ）及びシリカ源（ｂ）をすべて添加した後の反応系中の実質的な濃度（即ち、工程（II）で用いたものの他に、工程（I）で複合粒子の核として用いたメソポーラスシリカシリカ粒子の合成の為に添加したものも含む）は、界面活性剤（ａ）が、好ましくは０．０００１〜１モル／Ｌ、より好ましくは０．０１〜０．５モル／Ｌ、更に好ましくは０．０３〜０．２モル／Ｌであり、シリカ源（ｂ）が、好ましくは０．０１〜２モル／Ｌ、より好ましくは０．０５〜１モル／Ｌ、更に好ましくは０．１〜０．５モル／Ｌである。
なお、反応溶媒（Ａ）に界面活性剤（ａ）及びシリカ源（ｂ）を添加した場合、シリカ源（ｂ）及び界面活性剤（ａ）は複合粒子を形成する。従って前記濃度は原料の添加割合であり、実際の混合液中に含有されている濃度ではない。
これらの濃度は、溶液（Ｂ）を調製して添加する場合も、同様である。
【００２６】
反応の進行により、反応液中の界面活性剤（ａ）の濃度が高くなると、溶液中でミセルが生成しやすくなり、そこにシリカ源が加わることにより、このミセルとシリカが複合体を形成し、それらを核として集積・自己組織化し、不定形のメソポーラスシリカが生成する。そこで、本発明においては、界面活性剤（ａ）及びシリカ源（ｂ）を経時的に添加することにより、反応液中に遊離している界面活性剤（ａ）の濃度を制御して、反応溶液中で界面活性剤のミセル生成を防止することができる。
また、溶液（Ｂ）を予め調製して添加する場合、溶液（Ｂ）中に、前記の水溶性有機溶剤が含有されていれば、界面活性剤（ａ）の臨界ミセル濃度を上げて、反応液中でミセルを生成しにくくすることができ、さらにシリカの加水分解速度を遅くすることができるため好ましい。
シリカ源（ｂ）はアルカリ存在下で加水分解・脱水縮合するが、シリカ源（ｂ）を添加するにつれ反応液のｐＨが下がり、シリカ源（ｂ）の加水分解・脱水縮合が起こりにくくなる。そこで、シリカ源（ｂ）を効率的に加水分解・脱水縮合することができるようにする観点から、反応温度にも依存するが、例えば、反応溶媒（Ａ）に界面活性剤（ａ）及びシリカ源（ｂ）を添加した反応系（界面活性剤（ａ）及びシリカ源（ｂ）の添加開始から添加終了までの反応系）の温度が１０〜４０℃における反応系のｐＨを８．５〜１１．５、特にｐＨを９〜１１に調整することが好ましい。
これらのｐＨは、溶液（Ｂ）を予め調製して添加する場合も、同様である。
【００２７】
界面活性剤（ａ）及びシリカ源（ｂ）の添加終了後、静置することで、界面活性剤（ａ）とシリカ源（ｂ）によりメソ細孔が形成され、複合シリカ粒子を析出させることができる。得られた複合シリカ粒子は、水中に懸濁した状態で得られる。用途によってはこの懸濁状態の複合シリカ粒子をそのまま使用することもできるが、好ましくは複合シリカ粒子を分離して使用する。分離方法としては、ろ過法、遠心分離法等を採用することができる。
【００２８】
工程（III）
工程（III）は、複合シリカ粒子を水反応溶媒から分離し、さらに細孔内の界面活性剤を除去する工程である。
工程（I）及び工程（II）より得られる複合シリカ粒子は、通常細孔内に界面活性剤を有したものである。そこで、得られた複合シリカ粒子を水反応溶媒から分離し、必要に応じて、酸性水溶液と接触、水洗、乾燥又は高温で処理した後、焼成して、細孔内の界面活性剤（ａ）を除去することにより、本発明のメソポーラスシリカ粒子を得ることができる。
酸性水溶液に接触させる場合は、複合シリカ粒子を酸性水溶液と1回又は複数回接触させる。例えば、複合シリカ粒子を酸性水溶液中で混合することにより界面活性剤を除去することができる。用いることができる酸性水溶液としては、塩酸、硝酸、硫酸等の無機酸；酢酸、クエン酸等の有機酸；カチオン交換樹脂等を水やエタノール等に加えた液が挙げられるが、塩酸が特に好ましい。ｐＨは通常１．５〜５に調整される。
焼成する場合は、電気炉等で好ましくは３５０〜８００℃、より好ましくは４５０〜７００℃で、１〜１０時間焼成する。
本発明の方法によれば、反応系の全溶液１００質量部に対して、製造されるメソポーラスシリカ粒子の割合は、好ましくは０．５〜３０質量部、より好ましくは１〜１０質量部である。一方、（ａ）〜（ｂ）成分を一度に添加して製造される球状のメソポーラスシリカ粒子の割合は、全溶液１００質量部に対して最大でも０．２５質量部であることを考慮すれば、本発明方法は工業的に極めて有利であることが分かる。
【００２９】
（メソポーラスシリカ粒子）
前記の方法で得られたメソポーラスシリカ粒子は、平均細孔径が揃っており、比表面積が大きく、細孔分布がシャープであることが特徴である。
すなわち、メソポーラスシリカ粒子の好適態様は、平均細孔径が好ましくは１〜１０ｎｍ、より好ましくは１〜８ｎｍ、更に好ましくは１〜５ｎｍのメソ細孔構造を有し、ＢＥＴ比表面積が７００ｍ2／ｇ以上のメソポーラスシリカ粒子であって、窒素吸着測定を行いＢＪＨ法によって求められるメソ細孔の８０％以上が平均細孔径±３０％以内のものである。
また、メソポーラスシリカ粒子のメソ細孔構造は、メソ細孔径が揃っていることが特徴の１つである。メソポーラスシリカ粒子のメソ細孔径は、好ましくは７５％以上、より好ましくは８０％以上が平均細孔径の±３０％以内であることが望ましい。
【００３０】
メソポーラスシリカ粒子のＢＥＴ比表面積は、好ましくは８００ｍ2／ｇ以上、より好ましくは８５０〜１５００ｍ2／ｇである。その平均粒子径は、０．０１〜１００μｍ、好ましくは０．０３〜５０μｍ、より好ましくは０．０５〜２０μｍ、より好ましくは０．０５〜１０μｍ、より好ましくは０．０５〜５μｍである。メソポーラスシリカ粒子の平均粒子径が０．０１μｍ以上０．１μｍ未満のときのメソ細孔の平均細孔径は好ましくは１〜５ｎｍであり、平均粒子径が０．１μｍ以上５μｍ未満のときのメソ細孔の平均細孔径は好ましくは１〜８ｎｍであり、平均粒子径が５μｍ以上１００μｍ未満のときのメソ細孔の平均細孔径は好ましくは１〜１０ｎｍである。
また、メソポーラスシリカ粒子は、好ましくは粒子全体の８０％以上、より好ましくは８５％以上、更に好ましくは９０％以上、特に好ましくは９５％以上が平均粒子径±３０％以内の粒子径を有しており、粉末Ｘ線回折（ＸＲＤ）及び／又は電子線回折測定において、ｄ＝２〜１２ｎｍの範囲に相当する回折角（２θ）に１本以上のピークを有することが好ましい。
メソポーラスシリカ粒子の平均粒子径は、混合時の撹拌力、試薬の濃度、溶液の温度、焼成条件等によって調整することができる。
【００３１】
メソポーラスシリカ粒子は、好適態様において、透過型電子顕微鏡により観察されたメソ細孔の平均細孔間隔が粉末Ｘ線回折（ＸＲＤ）により得られた構造周期と±３０％の範囲で一致する。具体的には、観察されたメソ細孔の中心間距離に√３／２を乗じた値と粉末Ｘ線回折により得られた最も低角のピークに対応する面間隔が±３０％の範囲で一致する。また上記のとおり、粉末Ｘ線回折測定において、ｄ＝２〜１２ｎｍの範囲に相当する回折角（２θ）に１本以上のピークを有する、メソ領域に周期性のある物質である。
なお本発明において、メソポーラスシリカ粒子の平均粒子径及びその分布の程度は、透過型電子顕微鏡（ＴＥＭ）観察により測定する。具体的には、透過型電子顕微鏡（ＴＥＭ）観察下で、２０〜３０個の粒子が含まれる視野中の全粒子の直径を写真上で実測する。この操作を、視野を５回変えて行う。得られたデータから平均粒子径及びその分布の程度を求める。透過型電子顕微鏡の倍率の目安は１万〜１０万倍であるが、シリカ粒子の大きさによって適宜調節される。しかしながら、画面中の粒子のうち、メソ細孔を有するシリカ粒子の割合が、３０％以下の場合は、観察のための視野を広げて、すなわち倍率を下げて、少なくとも１０個の粒子からデータを得るものとする。
【実施例】
【００３２】
実施例、比較例及び参考例で得られたシリカ粒子の各種測定は、以下の方法により行った。
（１）平均粒子径の測定
日本電子株式会社製の透過型電子顕微鏡（ＴＥＭ）ＪＥＭ−２１００を用いて加速電圧１６０ｋＶで測定を行い、それぞれ２０〜３０個の粒子が含まれる５視野中の全粒子の直径を写真上で実測して、平均粒子径を求めた。観察に用いた試料は高分解能用カーボン支持膜付きＢｕメッシュ（２００−Ａメッシュ、応研商事株式会社製）に付着させ、余分な試料をブローで除去して作成した。
（２）ＢＥＴ比表面積、平均細孔径の測定
株式会社島津製作所製、比表面積・細孔分布測定装置、商品名「ＡＳＡＰ２０２０」を使用し、液体窒素を用いて多点法でＢＥＴ比表面積を測定し、パラメータＢが正になる範囲で値を導出した。平均細孔径の導出にはＢＪＨ法を採用し、そのピーク値の細孔径を平均細孔径とした。前処理は２５０℃で５時間行った。
（３）粉末Ｘ線回折（ＸＲＤ）測定
理学電機工業株式会社製、粉末Ｘ線回折装置、商品名「ＲＩＮＴ２５００ＶＰＢ」を用いて、Ｘ線源：Ｂｕ-ｋα、管電圧：４０ｍＡ、管電流：４０ｋＶ、サンプリング幅：０．０２°、発散スリット：１／２°、発散スリット縦：１．２ｍｍ、散乱スリット：１／２°、受光スリット：０．１５ｍｍの条件で粉末Ｘ線回折測定を行った。走査範囲は回折角（２θ）１〜２０°、走査速度は４．０°／分で連続スキャン法を用いた。なお、試料は、粉砕した後、アルミニウム板に詰めて測定した。
【００３３】
実施例１
１Ｌビーカーに水３００ｇ、１Ｍ水酸化ナトリウム水溶液２．２５ｇ、ドデシルトリメチルアンモニウムブロミド（分子量３０８）１．７５ｇを入れ撹拌した。その水溶液にテトラメトキシシラン（分子量１５２）１．７ｇを加え、１０分間撹拌した。この操作により核となるメソポーラスシリカ粒子をはじめに合成した。さらにその水溶液中にメタノール１００ｇ、ドデシルトリメチルアンモニウムブロミド１５．７ｇ、テトラメトキシシラン１５．３ｇを混合したものを、２時間かけて滴下した。添加したドデシルトリメチルアンモニウムブロミドとテトラメトキシシランの全量をそれぞれ１００質量部としたときに、ドデシルトリメチルアンモニウムブロミドの添加速度は、０．８３質量部／１分間、テトラメトキシシランの添加速度は、０．８３質量部／１分間であった。
滴下時に水溶液のｐＨが１０になるように、１Ｍ水酸化ナトリウム水溶液を随時滴下した。滴下終了後５時間撹拌し、１２時間熟成させた。反応系中のドデシルトリメチルアンモニウムブロミドの濃度は０．１３モル／Ｌであり、テトラメトキシシランの濃度は０．２６モル／Ｌであった。
得られた白色沈殿物をろ別し、水洗、乾燥後、１℃／分の速度で６００℃まで昇温した後、２時間６００℃で焼成し、ドデシルトリメチルアンミニウムブロミドを除去して、メソ細孔構造を有する球状のメソポーラスシリカ粒子を得た。
このメソポーラスシリカ粒子は、粉末Ｘ線回折（ＸＲＤ）測定において、ｄ＝２〜１２ｎｍの範囲に相当する回折角（２θ）に１本以上のピークを有していた。得られたメソポーラスシリカ粒子のＸＲＤ測定結果を図１に示し、粒子全体のＴＥＭ像を図２に示し、性状を表１に示す。
【００３４】
実施例２
１Ｌビーカーに水３００ｇ、１Ｍ水酸化ナトリウム水溶液２．２５ｇを入れ、撹拌した。その水溶液中にメタノール１００ｇ、ドデシルトリメチルアンモニウムブロミド１７．４ｇ、テトラメトキシシラン１７ｇを予め混合したものを、２時間かけて滴下した。添加したドデシルトリメチルアンモニウムブロミドとテトラメトキシシランの全量をそれぞれ１００質量部としたときに、ドデシルトリメチルアンモニウムブロミドの添加速度は、０．８３質量部／１分間、テトラメトキシシランの添加速度は、０．８３質量部／１分間であった。
滴下時に反応溶媒のｐＨが１０になるように、１Ｍ水酸化ナトリウム水溶液を随時滴下した。滴下終了後５時間撹拌し、１２時間熟成させた。反応系中のドデシルトリメチルアンモニウムブロミドの濃度は０．１３モル／Ｌであり、テトラメトキシシランの濃度は０．２６モル／Ｌであった。
得られた白色沈殿物をろ別し、水洗、乾燥後、１℃／分の速度で６００℃まで昇温した後、２時間６００℃で焼成し、ドデシルトリメチルアンミニウムブロミドを除去して、メソ細孔構造を有する球状のメソポーラスシリカ粒子を得た。
このメソポーラスシリカ粒子は、粉末Ｘ線回折（ＸＲＤ）測定において、ｄ＝２〜１２ｎｍの範囲に相当する回折角（２θ）に１本以上のピークを有していた。得られたメソポーラスシリカ粒子の性状を表１に示す。
【００３５】
実施例３
１Ｌビーカーに水３００ｇ、メタノール１００ｇ、１Ｍ水酸化ナトリウム水溶液２．２５ｇを入れ撹拌した。さらにその水溶液中にメタノール１００ｇ、ドデシルトリメチルアンモニウムブロミド１７．４ｇ、テトラメトキシシラン１７ｇを混合したものを、２時間かけて滴下した。添加したドデシルトリメチルアンモニウムブロミドとテトラメトキシシランの全量をそれぞれ１００質量部としたときに、ドデシルトリメチルアンモニウムブロミドの添加速度は、０．８３質量部／１分間、テトラメトキシシランの添加速度は、０．８３質量部／１分間であった。
滴下時に水溶液のｐＨが１０になるように、１Ｍ水酸化ナトリウム水溶液を随時滴下した。滴下終了後５時間撹拌し、１２時間熟成させた。反応系中のドデシルトリメチルアンモニウムブロミドの濃度は０．１０モル／Ｌであり、テトラメトキシシランの濃度は０．２０モル／Ｌであった。
得られた白色沈殿物をろ別し、水洗、乾燥後、１℃／分の速度で６００℃まで昇温した後、２時間６００℃で焼成し、ドデシルトリメチルアンミニウムブロミドを除去して、メソ細孔構造を有する球状のメソポーラスシリカ粒子を得た。
このメソポーラスシリカ粒子は、粉末Ｘ線回折（ＸＲＤ）測定において、ｄ＝２〜１２ｎｍの範囲に相当する回折角（２θ）に１本以上のピークを有していた。得られたメソポーラスシリカ粒子の性状を表１に示す。
【００３６】
比較例１
１Ｌビーカーに水３００ｇ、メタノール１００ｇ、１Ｍ水酸化ナトリウム水溶液２２．８ｇ、ドデシルトリメチルアンモニウムブロミド１７．４ｇを一度に入れ撹拌した。その水溶液にテトラメトキシシラン１７ｇを一括で加え、５時間撹拌後、１２時間熟成させた。
得られた白色沈殿物をろ別し、水洗、乾燥後、１℃／分の速度で６００℃まで昇温したのち、２時間６００℃で焼成し、ドデシルトリメチルアンモニウムブロミドを除去した。
得られたメソポーラスシリカ粒子は、ＸＲＤ測定やＴＥＭ測定、窒素吸着による細孔分布の測定から、メソ細孔は確認できた。しかし、粒子径が不揃いであり、さらに粒子形状が球状ではなく様々な形状のものが混在しており、均一なメソポーラスシリカ粒子は得られなかった。このため、平均粒子径を測定することができず、また、均質なメソ細孔構造を有し、粒子径が均一なメソポーラスシリカ粒子としての収量も算出できなかった。結果を表１に示す。
【００３７】
比較例２
水７４７ｍＬ及びメタノール２５０ｍＬの混合溶液に対して、ドデシルトリメチルアンモニウムブロミド１．５４ｇを一度に入れ、１規定水酸化ナトリウム水溶液３．２８ｍＬを添加して均一になるまで撹拌した。これにテトラメトキシシラン１．９ｇを一括で加え、撹拌を続けたところテトラメトキシシランは完全に溶解し、約６０秒後に白色粉末が析出してきた。
なお、上記全ての成分（水、メタノール、ドデシルトリメチルアンモニウムブロミド、水酸化ナトリウム及びテトラメトキシシラン）の全容量を基準とする、ドデシルトリメチルアンモニウムブロミドの濃度は０．００５モル／Ｌであり、テトラメトキシシランの濃度は０．０１２５モル／Ｌであった。また、Ｓｉ／界面活性剤（モル比）は０．４であった。室温でさらに８時間撹拌して一晩放置した後、濾過と脱イオン水による洗浄を３回繰り返して白色粉末を得た。この白色粉末を熱風乾燥機で３日間乾燥した後、５５０℃で６時間焼成することにより界面活性剤を含む有機成分を除去し多孔体を得た。
得られたメソポーラスシリカ粒子は、ＸＲＤ測定やＴＥＭ測定、窒素吸着による細孔分布の測定から、均質なメソ細孔構造を有し、粒子径が均一であることが確認できたが、収量が低かった。結果を表１に示す。
【００３８】
【表１】
2010189230.tif 000003
【００３９】
表１から、実施例１〜３の方法によれば、メソポーラスシリカ粒子を高濃度で効率的に製造することができ、得られたメソポーラスシリカ粒子は、均質なメソ細孔構造を有し、粒子径が均一であることが分かる。
これに対して、比較例１においては、高濃度条件下に界面活性剤とシリカ源を一括で投入しているので、粒子径や粒子形状が不揃いなメソポーラスシリカ粒子しか得られず、比較例２においては、低濃度条件下に界面活性剤とシリカ源を一括で投入しているので、メソポーラスシリカ粒子の収量が低いことが分かる。
【産業上の利用可能性】
【００４０】
本発明方法で得られるメソポーラスシリカ粒子は、粒子径が均一であるため、例えば構造選択性を有する触媒担体、吸着剤、物質分離剤、酵素や機能性有機化合物の固定化担体等としての利用が可能である。
【図１】
2010189230.tif 000004
【図２】
2010189230.tif 000005